1 . 2 M LiPF 6 가 용해 된 유기 용매 ( EC : PC : EP : PP = 2 : 1 : 2 . 5 : 4 . 5 부 피비 ) 83 g 에 데칸 니트릴 5 g , 비닐 에 틸렌 카보 네이트 0 . 5 g , 1 , 3 - 프로판 설 톤 4 g , 플 루 오로 에 틸렌 카보 네이트 7 g 및 리튬 다 이 플 루 오로 ( 옥살 라토 ) 보레 이트 0 . 5 g 을 혼합 하 는 것 을 제외 하 고 는 상기 비 교예 1 과 동일 한 방법 으로 리튬 이 차 전지 용 비수 전해액 을 제조 하 였 다 ( 하 기 표 1 참조 ) .